아크릴 수지 ( E 2823 , Elvacite 사 제조 ) 3 g 를 톨루엔 1 g , 부틸 아세테이트 0 . 2 g 에 녹여 스크린 프린팅 용 레지스 트 층 코팅 액 을 제조 한 다음 , 유리 기판 상 에 상기 코팅 액 을 스크린 프린팅 하 여 10 마이크 론 두께 의 레지스 트 층 패턴 을 형성 하 였 다 . 다음 으로 상기 의 레지스 트 층 패턴 을 UV 레이저 ( 상품명 ; Xpress - DP , UPI tech 사 제조 ) 로 20 마이크 론 빔 직경 을 이용 하 여 흑화 전도성 패턴 이 형성 될 구역 을 형성 하 였 고 이때 의 미세 패턴 선폭 은 빔 직경 과 유사 한 20 마이크 론 정도 이 었 다 . 다음 으로 제조 예 4 에서 제조 한 흑화 용액 조성물 을 2500 RPM 에서 20 초 동안 스핀코팅 하 여 충 진한 후 200 도 에서 건조 하 여 1 마이크 론 두께 의 흑화 층 을 형성 하 였 다 . 다음 으로 , 제 조예 3 에서 제조 한 전도성 잉크 조성물 을 2500 RPM 에서 20 초 동안 스핀코팅 하 여 미세 패턴 에 충 진 한 후 150 도 에서 2 분 간 건조 하 였 다 . 이때 의 전도성 패턴 두께 는 5 마이크 론 이 었 다 . 그 후 에 형성 된 미세 패턴 을 6 . 3 g / L 황산구리 , 2 . 9 g / L 포름알데히드 , 15 . 8 g / L 에틸렌디아민 사 아세테이트 ( EDTA ) , 27 g / L 수산화 칼륨 및 첨가제 로 0 . 1 g / L 2 , 2 '- 디 피리 딜 ( 2 , 2 '- dipyridyl ) 이 포함 된 구리 무전 해 도금 용액 으로 흑색 의 구리 도금 처리 를 하 였 다 . 구리 층 의 두께 는 1 마이크 론 이 었 다 . 그 후 600 도로 소성 하 여 남 아 있 는 레지스 트 층 물질 을 제거 하 여 흑화 처리 된 도전 성 미세 패턴 을 얻 을 수 있 었 다 .